【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
互いに対向する一対の板ガラスと、前記一対の板ガラスの間に介装された中間膜とを備える合せガラスにおいて、
前記一対の板ガラスの一方が網入り板ガラスであって、他方が強化板ガラスであり、前記中間膜の厚みが０．７６〜２．２８ｍｍであることを特徴とする合せガラス。
【請求項２】
互いに対向する一対の板ガラスと、前記一対の板ガラスの間に介装された中間膜とを備える合せガラスにおいて、
前記一対の板ガラスの一方が耐熱板ガラスであって、他方が強化板ガラスであり、前記中間膜の厚みが０．７６〜２．２８ｍｍであることを特徴とする合せガラス。
【請求項３】
前記強化板ガラスは、ソーダ石灰系の組成を有し、表面圧縮応力が８８〜１５７ＭＰａ（９００〜１６００ｋｇｆ／ｃｍ２）の機械的特性を有することを特徴とする請求項１又は２記載の合せガラス。
【請求項４】
前記耐熱板ガラスは、ソーダ石灰系の組成を有し、表面圧縮応力が１６７〜２５５ＭＰａ（１７００〜２６００ｋｇｆ／ｃｍ２）の機械的特性を有することを特徴とする請求項１乃至３のいずれか１項に記載の合せガラス。
【請求項５】
前記中間膜は、ポリビニルブチラール樹脂製フィルムであることを特徴とする請求項１乃至４のいずれか１項に記載の合せガラス。
【手続補正２】
【補正対象書類名】明細書
【補正対象項目名】０００７
【補正方法】変更
【補正の内容】
【０００７】
請求項１記載の合せガラスは、互いに対向する一対の板ガラスと、前記一対の板ガラスの間に介装された中間膜とを備える合せガラスにおいて、前記一対の板ガラスの一方が網入り板ガラスであって、他方が強化板ガラスであり、前記中間膜の厚みが０．７６〜２．２８ｍｍであることを特徴とする。
【手続補正３】
【補正対象書類名】明細書
【補正対象項目名】０００８
【補正方法】変更
【補正の内容】
【０００８】
請求項２記載の合せガラスは、互いに対向する一対の板ガラスと、前記一対の板ガラスの間に介装された中間膜とを備える合せガラスにおいて、前記一対の板ガラスの一方が耐熱板ガラスであって、他方が強化板ガラスであり、前記中間膜の厚みが０．７６〜２．２８ｍｍであることを特徴とする。
【手続補正４】
【補正対象書類名】明細書
【補正対象項目名】０００９
【補正方法】変更
【補正の内容】
【０００９】
請求項３記載の合せガラスは、請求項１又は２記載の合せガラスにおいて、前記強化板ガラスは、ソーダ石灰系の組成を有し、表面圧縮応力が８８〜１５７ＭＰａ（９００〜１６００ｋｇｆ／ｃｍ２）の機械的特性を有することを特徴とする。
【手続補正５】
【補正対象書類名】明細書
【補正対象項目名】００１０
【補正方法】変更
【補正の内容】
【００１０】
請求項４記載の合せガラスは、請求項１乃至３のいずれか１項に記載の合せガラスにおいて、前記耐熱板ガラスは、ソーダ石灰系の組成を有し、表面圧縮応力が１６７〜２５５ＭＰａ（１７００〜２６００ｋｇｆ／ｃｍ２）の機械的特性を有することを特徴とする。
【手続補正６】
【補正対象書類名】明細書
【補正対象項目名】００１１
【補正方法】変更
【補正の内容】
【００１１】
請求項５記載の合せガラスは、請求項１乃至４のいずれか１項に記載の合せガラスにおいて、前記中間膜は、ポリビニルブチラール樹脂製フィルムであることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
請求項１記載の合せガラスによれば、一対の板ガラスの一方が網入り板ガラスであって、他方が耐熱板ガラスであり、前記中間膜の厚みが０．７６〜２．２８ｍｍであるので、強化板ガラス側を加熱面とし、網入り板ガラス側を非加熱面とした場合は、加熱面の強化板ガラスが破砕し脱落し、非加熱面の網入り板ガラスが単板のガラス状態となり、可燃性の中間膜が全て炉内で燃え、網入り板ガラスが火炎を食い止めることができ、また、網入り板ガラス側を加熱面とし、強化板ガラス側を非加熱面とした場合は、加熱面側の網入り板ガラスが脱落せずに自立した状態を維持することにより、非加熱面側の強化板ガラスへの熱負荷を軽減して非加熱面側の強化板ガラスが破壊せず、熱により流動化した中間膜を２枚の板ガラスで密封に近い状態にすることにより火炎を食い止めることができ、もって外力による衝撃時における十分な安全性能を有すると共に火災発生時における防火性能を向上させることができる。
【手続補正１１】
【補正対象書類名】明細書
【補正対象項目名】００１６
【補正方法】変更
【補正の内容】
【００１６】
請求項２記載の合せガラスによれば、一対の板ガラスの一方が耐熱板ガラスであって、他方が強化板ガラスであり、前記中間膜の厚みが０．７６〜２．２８ｍｍであるので、強化板ガラス側を加熱面とし、耐熱板ガラス側を非加熱面とした場合は、加熱面の強化板ガラスは破砕し脱落するが、非加熱面の耐熱板ガラスは破壊せず火炎を食い止めることができ、また、耐熱板ガラス側を加熱面とし、強化板ガラス側を非加熱面とした場合は、加熱面側の耐熱板ガラスは破砕せず自立した状態を維持し、非加熱面側の強化板ガラスへの熱負荷を軽減して非加熱面側の強化板ガラスが破壊せず、中間膜を加熱面側の耐熱板ガラスと非加熱面側の強化板ガラスとの間に封じ込めることができ、もって外力による衝撃時における十分な安全性能を有すると共に火災発生時における防火性能を向上させることができる。
【手続補正１２】
【補正対象書類名】明細書
【補正対象項目名】００１７
【補正方法】変更
【補正の内容】
【００１７】
請求項３記載の合せガラスによれば、強化板ガラスは、ソーダ石灰系の組成を有し、表面圧縮応力が８８〜１５７ＭＰａ（９００〜１６００ｋｇｆ／ｃｍ２）の機械的特性を有するので、外力による衝撃時における十分な安全性能を有すると共に火災発生時における防火性能を更に向上させることができる。
【手続補正１３】
【補正対象書類名】明細書
【補正対象項目名】００１８
【補正方法】変更
【補正の内容】
【００１８】
請求項４記載の合せガラスによれば、耐熱板ガラスは、ソーダ石灰系の組成を有し、表
面圧縮応力が１６７〜２５５ＭＰａ（１７００〜２６００ｋｇｆ／ｃｍ２）の機械的特性を有するので、外力による衝撃時における十分な安全性能を有すると共に火災発生時における防火性能を更に向上させることができる。
【手続補正１４】
【補正対象書類名】明細書
【補正対象項目名】００１９
【補正方法】変更
【補正の内容】
【００１９】
請求項５記載の合せガラスによれば、中間膜はポリビニルブチラール樹脂製フィルムであるので、耐衝撃性能を向上させることができると共に一対の板ガラスを容易に接着することができる。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
本発明者は、上記目的を達成すべく鋭意研究を行った結果、互いに対向する一対の板ガラスと、一対の板ガラスの間に介装された中間膜とを備える合せガラスにおいて、一対の板ガラスの一方が網入り板ガラスであって他方が強化板ガラス、一対の板ガラスの一方が耐熱板ガラスであって他方が強化板ガラスであると、外力による衝撃時における十分な安全性能を有すると共に火災発生時における防火性能を更に向上させることができることを見出した。
【手続補正１９】
【補正対象書類名】明細書
【補正対象項目名】００２９
【補正方法】変更
【補正の内容】
【００２９】
一対の板ガラス１１,１２は、その厚さが２．０〜１９．０ｍｍ、望ましくは３〜８ｍ
ｍであり、例えばこれらは強化板ガラスと網入り板ガラスの組で構成されており、中間膜は、厚さが望ましくは３０〜９０ミル（０．７６〜２．２８ｍｍ）のポリビニルブチラール樹脂（以下、「ＰＶＢ」という）製フィルムで構成される。これにより、外力による衝撃時における十分な安全性能を有すると共に火災発生時における防火性能を向上させることができる。ここで、ＰＶＢ製フィルムは、高い耐衝撃性能を有するものの、火気に曝されると非常に燃えやすく、防火性能については問題があるので、上述したように、互いに対向する一対の板ガラスを強化板ガラスと網入り板ガラスの組で構成している。
【手続補正２０】
【補正対象書類名】明細書
【補正対象項目名】００３０
【補正方法】変更
【補正の内容】
【００３０】
一対の板ガラス１１,１２は、強化板ガラスと耐熱板ガラスの組で構成されていてもよい。
【手続補正２１】
【補正対象書類名】明細書
【補正対象項目名】００３４
【補正方法】変更
【補正の内容】
【００３４】
次に、この合せガラスについて、建設省告示１１２５号による乙種防火戸試験とほぼ同等の条件で防火戸試験を実施した。即ち、加熱装置と炉内の温度を測定する測定装置とを備える炉の側壁に合せガラスの一方の面が炉内を向くように取付け、加熱時間をｔ（分）とした場合における炉内温度の平均値Ｔ（℃）が次式（１）で表される値となるように、加熱装置を用いて２０分間炉内を加熱した。
【手続補正２２】
【補正対象書類名】明細書
【補正対象項目名】００３７
【補正方法】変更
【補正の内容】
【００３７】
【表１】
2005104784.tif 000001
【手続補正２３】
【補正対象書類名】明細書
【補正対象項目名】００３８
【補正方法】変更
【補正の内容】
【００３８】
第２実施例では、強化板ガラス、耐熱板ガラス、及びＰＶＢ製フィルムで構成される合せガラスを用いて第１実施例と同様の防火戸試験を実施した。この第２実施例に対して防火性の評価を行った結果を表１に示す。
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】変更
【補正の内容】
【００４４】
一方、第１比較例では、一対の網入り板ガラス及びＰＶＢ製フィルムで構成される合せガラスを用いて第１実施例と同様の防火戸試験を実施した。この第１比較例に対して防火性の評価を行った結果を表１に示す。
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】変更
【補正の内容】
【００４８】
表１から、合せガラスにおいて、一対の板ガラスの一方が強化板ガラスであって他方が網入り板ガラス、一対の板ガラスの一方が強化板ガラスであって他方が耐熱板ガラスであると、外力による衝撃時における十分な安全性能を有すると共に火災発生時における防火性能を向上させることができることが分かった。
【手続補正２８】
【補正対象書類名】明細書
【補正対象項目名】００５０
【補正方法】変更
【補正の内容】
【００５０】
第１実施例では、ソーダ石灰系の組成を有し、表面圧縮応力８８ＭＰａ（＝９００ｋｇｆ／ｃｍ２）の機械的特性を有する強化板ガラス、網入り板ガラス、及びＰＶＢ製フィルムで構成される合せガラスを用いて防火戸試験を実施したが、第３実施例及び第４実施例では、第１実施例の強化板ガラスに代えて、夫々、ソーダ石灰系の組成を有し、表面圧縮応力１１８ＭＰａ（＝１２００ｋｇｆ／ｃｍ２）の機械的特性を有する強化板ガラスＡ、及びソーダ石灰系の組成を有し、表面圧縮応力１５７ＭＰａ（＝１６００ｋｇｆ／ｃｍ２）の機械的特性を有する強化板ガラスＢを用いて第１実施例と同様の防火戸試験を実施した。この第３実施例及び第４実施例に対して防火性の評価を行った結果を夫々表２に示す。表２中、「合格」を「○」で示し、「不合格」を「×」で示し、以下同様とする。
【手続補正２９】
【補正対象書類名】明細書
【補正対象項目名】００５１
【補正方法】変更
【補正の内容】
【００５１】
【表２】
2005104784.tif 000002
【手続補正３０】
【補正対象書類名】明細書
【補正対象項目名】００５２
【補正方法】変更
【補正の内容】
【００５２】
上記第３実施例及び第４実施例によれば、合せガラスの外表面のうち、いずれの側を加熱面とした場合であっても、非加熱面での発炎等が確認されず合格であった。
【手続補正３１】
【補正対象書類名】明細書
【補正対象項目名】００５３
【補正方法】変更
【補正の内容】
【００５３】
一方、第２比較例では、ソーダ石灰系の組成を有し、表面圧縮応力６９ＭＰａ（＝７００ｋｇｆ／ｃｍ２）の機械的特性を有する強化板ガラスＣ、網入り板ガラス、及びＰＶＢ製フィルムで構成される合せガラスを用いて第１実施例と同様の防火戸試験を実施した。この第２比較例に対して防火性の評価を行った結果を表２に示す。
【手続補正３２】
【補正対象書類名】明細書
【補正対象項目名】００５４
【補正方法】変更
【補正の内容】
【００５４】
第２比較例では、強化板ガラス側が非加熱面である場合は、強化板ガラスＣが割れを起こし、中間膜が炉外の空気中の酸素と反応したことにより、非加熱面での発炎等が確認され不合格であった。
【手続補正３３】
【補正対象書類名】明細書
【補正対象項目名】００５６
【補正方法】変更
【補正の内容】
【００５６】
本実施の形態では、板ガラス同士を接着するための中間膜として、ＰＶＢ製フィルムを用いたが、これに限るものではなく、ポリビニルアセタール樹脂、ポリ塩化ビニル、塩化ビニル／エチレン共重合体、塩化ビニル／エチレン／グリシジル（メタ）アクリレート共重合体、塩化ビニル／グリシジル（メタ）アクリレート共重合体、ポリ塩化ビニリデン、塩化ビニリデン／アクリロニトリル共重合体、部分ケン化されたエチレン／酢酸ビニル共重合体、エチレン／（メタ）アクリレート共重合体、ポリウレタン樹脂、塩化ビニル樹脂とアルキルベンジルフタレートから成るプラスチゾル等のフィルムを用いることができるが、ガラスとの密着性、透明性、衝撃エネルギー吸収性等の観点から、特に自動車分野においては、ＰＶＢ樹脂に代表されるポリビニルアセタール樹脂と可塑剤からなる厚さ０．７６〜２．２８ｍｍ程度のポリビニルアセタール樹脂製フィルムが最も好ましく、また、建材用等の分野においては、部分ケン化されたエチレン／酢酸ビニル共重合体、塩化ビニル／エチレン／グリシジル（メタ）アクリレート共重合体等の樹脂製フィルムが用いられてもよい。